(57)【要約】【課題】インクジェット組成物としたときの保存安定性に優れた、組成物を提供する。【解決手段】顔料と顔料分散剤とを含む組成物であって、該組成物と水とを質量比１：１で混合させた混合液を、２４時間常温で静置後の水層の吸光度（ＡＢＳ）が、該組成物の吸光度（ＡＢＳ）に対して、５％以下であり、該組成物は、重合性化合物を含む放射線硬化型インクジェット組成物に用いられる、組成物。【選択図】なし【特許請求の範囲】
【請求項１】
顔料と顔料分散剤とを含む組成物であって、
前記組成物と水とを質量比１：１で混合させた混合液を、２４時間常温で静置後の水層の吸光度（ＡＢＳ）が、前記組成物の吸光度（ＡＢＳ）に対して、５％以下であり、
前記組成物は、重合性化合物を含む放射線硬化型インクジェット組成物に用いられる、組成物。
【請求項２】
前記重合性化合物が、水酸基含有モノマーを含む、請求項１に記載の組成物。
【請求項３】
前記放射線硬化型インクジェットは、その放射線硬化型インクジェット組成物１００質量％に対して、前記水酸基含有モノマーを、３質量％以上３０質量％以下含む、請求項２に記載の組成物。
【請求項４】
前記組成物中の水の含有量が、３質量％以下である、請求項１〜３のいずれか１項に記載の組成物。
【請求項５】
前記放射線硬化型インクジェットは、その放射線硬化型インクジェット組成物１００質量％に対して、水を０．０１質量％以上１質量％以下含む、請求項１〜４のいずれか１項に記載の組成物。
【請求項６】
前記顔料分散剤の酸価が、５ｍｇＫＯＨ／ｇ以下である、請求項１〜５のいずれか１項に記載の組成物。
【請求項７】
前記組成物は、その組成物１００質量％に対して、顔料を１０質量％以上７０質量％以下含む、請求項１〜６のいずれか１項に記載の組成物。
【発明の詳細な説明】
【技術分野】
【０００１】
本発明は、組成物に関する。
【背景技術】
【０００２】
インクジェット記録用インクは、比較的単純な装置で、高精細な画像の記録が可能であり、各方面で急速な発展を遂げている。その中で、より安定して高品質な記録物を得ることについて種々の検討がなされている。
【０００３】
例えば、特許文献１には、インクジェットプリンタでの出射安定性、デキャップ耐性に優れ、かつ形成した画像の文字品質、裏抜け耐性、耐擦過性に優れ、かつ印字した記録材料のカール特性に優れたインクジェット用インクを提供することを目的として、少なくとも色材、有機溶媒、水及び高分子化合物を含有するインクジェット用インクであって、該水の含有量が全インク質量の１０質量％以上、５０質量％未満であり、該有機溶媒の少なくとも１種は、ＳＰ値が９．０以上、１２．０未満の水溶性有機溶媒であり、該ＳＰ値が９．０以上、１２．０未満の水溶性有機溶剤の含有量が、全インク質量の３０質量％以上であり、かつ該高分子化合物は親水性主鎖に複数の側鎖を有し、活性エネルギー線を照射することにより、側鎖間で架橋結合可能な高分子化合物であることを特徴とするインクジェット用インクが開示されている。
【先行技術文献】
【特許文献】
【０００４】
【特許文献１】特開２００７−９１９１０号公報
【発明の概要】
【発明が解決しようとする課題】
【０００５】
しかしながら、特許文献１に記載のような従来のインクジェット組成物は、空気中の水分を吸収することに起因して、粘度の安定性に優れているとはいえない。
【０００６】
そこで、本発明は、インクジェット組成物としたときの保存安定性に優れた、組成物を提供することを目的とする。
【課題を解決するための手段】
【０００７】
本発明者らは、上記従来技術の課題を解決すべく鋭意検討した結果、組成物に含まれる顔料分散液に対して特定の処理を施した後に測定される吸光度が特定の範囲にあるインク組成物を用いることで、上記課題を解決できることを見出し、本発明を完成させた。
【０００８】
すなわち、本発明は以下のとおりである。
［１］
顔料と顔料分散剤とを含む組成物であって、
前記組成物と水とを質量比１：１で混合させた混合液を、２４時間常温で静置後の水層の吸光度（ＡＢＳ）が、前記組成物の吸光度（ＡＢＳ）に対して、５％以下であり、
前記組成物は、重合性化合物を含む放射線硬化型インクジェット組成物に用いられる、組成物。
［２］
前記重合性化合物が、水酸基含有モノマーを含む、［１］に記載の組成物。
［３］
前記放射線硬化型インクジェットは、その放射線硬化型インクジェット組成物１００質量％に対して、前記水酸基含有モノマーを、３質量％以上３０質量％以下含む、［２］に記載の組成物。
［４］
前記組成物中の水の含有量が、３質量％以下である、［１］〜［３］のいずれかに記載の組成物。
［５］
前記放射線硬化型インクジェットは、その放射線硬化型インクジェット組成物１００質量％に対して、水を０．０１質量％以上１質量％以下含む、［１］〜［４］のいずれかに記載の組成物。
［６］
前記顔料分散剤の酸価が、５ｍｇＫＯＨ／ｇ以下である、［１］〜［５］のいずれかに記載の組成物。
［７］
前記組成物は、その組成物１００質量％に対して、顔料を１０質量％以上７０質量％以下含む、［１］〜［６］のいずれかに記載の組成物。
【発明を実施するための形態】
【０００９】
以下、本発明を実施するための形態（以下、「本実施形態」という。）について詳細に説明する。以下の本実施形態は、本発明を説明するための例示であり、本発明を以下の内容に限定する趣旨ではない。本発明はその要旨の範囲内で、適宜に変形して実施できる。なお、本明細書において「（メタ）アクリレート」とは、アクリレート及びそれに対応するメタクリレートの両方を意味する。また、「（メタ）アクリル酸」とは、アクリル酸及びそれに対応するメタクリル酸の両方を意味する。
【００１０】
〔組成物〕
本実施形態の組成物は、顔料と顔料分散剤とを含む。当該組成物と水とを質量比１：１で混合させた混合液を、２４時間常温で静置後の水層の吸光度（ＡＢＳ）が、該組成物の吸光度（ＡＢＳ）に対して、５％以下である。また、当該組成物は、重合性化合物を含む放射線硬化型インクジェット組成物に用いられる。該放射線硬化型インクジェット組成物は、その硬化性を更に高める観点、並びに、高い汎用性及び高い簡便性を求める観点から、ラジカル重合型の組成物であると好ましい。
【００１１】
本実施形態の組成物は、そのまま放射線硬化型インクジェット組成物として用いられてもよく、放射線硬化型インクジェット組成物に含まれる顔料分散液として用いられてもよい。なお、本実施形態の組成物は、放射線硬化型インクジェット組成物に含まれる顔料分散液として用いられる場合には、該放射線硬化型インクジェット組成物は、本実施形態の組成物が有する構成（例えば、上述した特定範囲の吸光度）を有さなくてもよい。本明細書でいう顔料分散液とは、少なくとも顔料と顔料分散剤とを含む、顔料が分散された液体をいう。
【００１２】
組成物と水とを質量比１：１で混合させた混合液を、２４時間常温で静置後の水層の吸光度（ＡＢＳ）が、前記組成物の吸光度（ＡＢＳ）に対して、５％以下であることにより、優れた保存安定性を得ることが可能となる。このような特定の組成物は、水と相溶しない傾向にあり、空気中の水分を吸収しにくいことに起因して、保存安定性に優れると推察される。
【００１３】
インクジェット組成物は、インクジェット法により吐出して用いる組成物としての種々の用途に用いることができ、その用途は限定されない。用途として、具体的には、インク用及び重合成形用等が挙げられる。これらの中では、本発明による作用効果をより有効かつ確実に奏する観点から、インク用であることが好ましい。以下、本実施形態の放射線硬化型インクジェット組成物をインクジェット組成物の１実施形態である、インクジェット記録用インク組成物（以下、単に「インク組成物」ともいう。）として用いる場合についてより詳細に説明するが、本実施形態の組成物は、これに限定されない。
【００１４】
本実施形態のインクジェット組成物中の水の含有量は、保存安定性の観点から、そのインクジェット組成物１００質量％に対して３質量％以下であることが好ましく、２質量％以下であることがより好ましく、１質量％以下であることがさらに好ましく、０．００３質量％以下であることが特に好ましい。その水の含有量の下限は特に限定されず、検出限界以下であってもよい。水の含有量としては、後述の実施例において実施した測定方法により得られた値等を採用することができる。
【００１５】
組成物における水の含有量を調整する方法としては、例えば、組成物の各成分、具体的には重合性化合物に混入した水を除去する方法、組成物から水分を除去する方法、組成物の調製時における水の混入を抑制する方法等が挙げられる。このうち、重合性化合物に混入した水を除去する方法として、より具体的には、重合性化合物を蒸留精製する方法、水を選択的に透過する半透過膜に重合性化合物を透過させる方法、及び水を吸着する水吸着剤に重合性化合物に混入した水を選択的に吸着させる方法が挙げられる。これらの中では、水分量をより効率的かつ確実に低減できる観点から、蒸留精製する方法が好ましい。
【００１６】
本実施形態の組成物は、顔料と顔料分散剤とを含み、所定の測定方法により得られる吸光度が所定範囲内にある。具体的には、組成物と水とを質量比１：１で混合させた混合液を、２４時間、大気中に常温で静置後の水層の吸光度（ＡＢＳ）が、上記組成物の吸光度に対して、５％以下であり、３％以下であることが好ましく、１％以下であることがより好ましい。この吸光度が５％以下であることで、インク組成物の優れた保存安定性が得られる。上記所定の測定方法としては、より具体的に、後述の実施例において実施した測定方法を採用する。
【００１７】
上記のような吸光度を得るために、具体的には、組成物に含まれる後述の顔料分散剤として、その酸価及びアミン価が特定範囲内にある顔料分散剤を用いる、カルボキシル基やアミノ基等の親水性基の少ない又は有しない顔料分散剤を用いる等すればよい。
【００１８】
本実施形態の組成物は、塗膜硬度及び硬化性並びに脱水精製工程の簡略化の観点から非水系の組成物であることが好ましい。より具体的には、組成物中の水の含有量が、３質量％以下であることがより好ましく、０．０１質量％以上２質量％以下であることがさらに好ましく、０．０５質量％以上１質量％以下であることがよりさらに好ましく、０．１質量％以上１質量％以下であることがさらにより好ましく、０．２質量％以上１質量％以下であることが特に好ましい。非水系の組成物とするには、水分の混入が抑制された顔料及び顔料分散剤を用いる方法を採用してもよい。水の量は、後述の実施例において実施した組成物に対する測定方法と同様の方法で測定することができる。
【００１９】
本実施形態の組成物は、顔料及び顔料分散剤の他に、後述する重合性化合物を含むことが好ましい。重合性化合物を含むことにより、顔料分散剤との相溶性に優れ、顔料分散液を、インクジェットヘッドで吐出できる粘度に調整しやすくなる傾向にある。組成物が重合性化合物を含む場合には、その顔料分散液１００質量％に対して、重合性化合物を１０質量％以上９０質量％以下含むことがより好ましく、２０質量％以上６０質量％以下含むことがさらに好ましい。重合性化合物の含有量が１０質量％以上であることで、顔料分散剤を容易に相溶することができる傾向にあり、９０質量％以下であることで、インクの保存安定性により優れる傾向にある。
【００２０】
＜顔料＞
本実施形態の顔料としては、例えば、無機顔料及び有機顔料が挙げられる。
【００２１】
無機顔料としては、具体的には、ファーネスブラック、ランプブラック、アセチレンブラック、及びチャネルブラック等のカーボンブラック（Ｃ．Ｉ．ピグメントブラック７）類、酸化鉄、並びに酸化チタンが挙げられる。
【００２２】
有機顔料として、具体的には、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、及びアゾ系顔料が挙げられる。
【００２３】
また、本実施形態の顔料は、自己分散型顔料、及び／又はポリマー分散型顔料であってもよい。
【００２４】
自己分散型顔料とは、その表面に親水基を有する顔料である。親水基としては、−ＯＭ、−ＣＯＯＭ、−ＣＯ−、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、及び−ＮＲ3からなる群より選ばれる少なくとも１種の親水基であることが好ましい。
【００２５】
なお、これらの化学式中、Ｍは、水素原子、アルカリ金属、アンモニウム、置換基を有していてもよいフェニル基、又は有機アンモニウムを表し、Ｒは、炭素原子数１〜１２のアルキル基又は置換基を有していてもよいナフチル基を表す。また、上記のＭ及びＲは、それぞれ互いに独立して選択される。
【００２６】
自己分散型顔料として、具体的には、顔料に物理的処理及び／又は化学的処理を施すことで、上記親水基を顔料の表面に結合（グラフト）させることにより製造される。当該物理的処理として、具体的には、真空プラズマ処理等が挙げられる。また、当該化学的処理として、具体的には水中で酸化剤により酸化する湿式酸化法、ｐ−アミノ安息香酸を顔料表面に結合させることによりフェニル基を介してカルボキシル基を結合させる方法等が挙げられる。
【００２７】
上記のポリマー分散型顔料とは、ポリマーによって液中に分散可能となった顔料である。顔料に対するポリマーの含有量は、顔料を被覆するポリマーの被覆率として表すことができる。ポリマーの被覆率は、１％以上５０％以下が好ましく、１％以上１０％以下がより好ましく、１％以上５％以下がさらに好ましい。この被覆率が１％以上であることで、分散性が良好なものとなる傾向にある。また、上記被覆率が５０％以下であることで、発色性がさらに良好なものとなる傾向にあり、５％以下であることで、発色性がなおも一層良好なものとなる傾向にある。
【００２８】
上記ポリマーとしては、その構成成分のうち７０質量％以上が（メタ）アクリレート及び（メタ）アクリル酸の共重合によるポリマーが好ましい。これにより、インクの定着性及び光沢性に一層優れるものとなる傾向にある。また、炭素数１〜２４のアルキル（メタ）アクリレート及び炭素数３〜２４の環状アルキル（メタ）アクリレートのうち少なくとも一方が７０質量％以上のモノマー成分から重合されたものであることがより好ましい。当該モノマー成分として、具体的には、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ｔ−ブチルシクロヘキシル（メタ）アクリレート、ラウリル（メタ）アクリレート、イソボロニル（メタ）アクリレート、セチル（メタ）アクリレート、ステアリル（メタ）アクリレート、イソステアリル（メタ）アクリレート、テトラメチルピペリジル（メタ）アクリレート、ジシクロペンタニル（メタ）アクリレート、ジシクロペンテニル（メタ）アクリレート、ジシクロペンテニルオキシ（メタ）アクリレート、及びベヘニル（メタ）アクリレートが挙げられる。また、その他の重合用モノマー成分として、ヒドロキシエチル（メタ）アクリレート、ヒドロキシプロピル（メタ）アクリレート、ジエチレングリコール（メタ）アクリレート等のヒドロキシル基を有するヒドロキシ（メタ）アクリレート、ウレタン（メタ）アクリレート、エポキシ（メタ）アクリレート等も挙げられる。
【００２９】
組成物中の顔料の含有量は、その組成物１００質量％に対して、１０質量％以上７０質量％以下であることが好ましく、２０質量％以上６５質量％以下であることがより好ましく、３０質量％以上６０質量％以下であることがさらに好ましい。顔料の含有量が１０質量％以上であることで、記録物の発色性がより良好となる傾向にある。また、顔料の含有量が７０質量％以下であることで、組成物中での顔料の分散性がより良好となる傾向にある。
【００３０】
＜顔料分散剤＞
本実施形態の組成物は、顔料分散剤を含む。顔料分散剤として、例えば、樹脂からなる顔料分散剤が挙げられる。樹脂としては、例えば、（メタ）アクリル系樹脂、ウレタン系樹脂、ポリアミン系樹脂及びポリエーテル系樹脂が挙げられる。市販品としては、ＢＹＫＣｈｅｍｉｅ社製のディスパービックシリーズ等が挙げられる。顔料分散性をより良好なものとする観点から、顔料分散液は、１種又は２種以上の顔料分散剤をさらに含有してもよい。
【００３１】
本実施形態の顔料分散剤の酸価は、保存安定性の観点から、５ｍｇＫＯＨ／ｇ以下であることが好ましく、３ｍｇＫＯＨ／ｇ以下であることがより好ましく、１ｍｇＫＯＨ／ｇ以下であることがさらに好ましい。
【００３２】
本実施形態の顔料分散剤のアミン価は、保存安定性の観点から、０ｍｇＫＯＨ／ｇ以上９０ｍｇＫＯＨ／ｇ以下であることが好ましく、０ｍｇＫＯＨ／ｇ以上８０ｍｇＫＯＨ／ｇ以下であることがより好ましく、０ｍｇＫＯＨ／ｇ以上６０ｍｇＫＯＨ／ｇ以下であることがさらに好ましく、０ｍｇＫＯＨ／ｇ以上５０ｍｇＫＯＨ／ｇ以下であることが特に好ましく、０ｍｇＫＯＨ／ｇ以上４０ｍｇＫＯＨ／ｇ以下であることが極めて好ましい。
【００３３】
上記範囲の酸価とアミン価を得るためには、具体的には、顔料分散剤の樹脂として、（メタ）アクリル系樹脂、ウレタン系樹脂、ポリアミン系樹脂、ポリエーテル系樹脂等が使用できる。例えば、ＤＩＳＰＥＲＢＹＫ−２１５２、ＤＩＳＰＥＲＢＹＫ−２０１３、ＤＩＳＰＥＲＢＹＫ−１１８、ＤＩＳＰＥＲＢＹＫ−１０８、ＢＹＫ−９０７６等を使用すればよい。
【００３４】
顔料分散剤の酸価とアミン価は、電位差滴定により求める。組成物中に複数種の顔料分散剤を添加してもよいが、この場合には、各顔料分散剤の酸価とアミン価が、上記の範囲を満たすことが好ましい。
【００３５】
組成物中の顔料分散剤は、その組成物１００質量％に対して、１０質量％以上７０質量％以下であることが好ましく、２０質量％以上６５質量％以下であることがより好ましく、３０質量％以上６０質量％以下であることがさらに好ましい。顔料分散剤が１０質量％以上であることで、顔料の分散性が良好となる傾向にある。また、顔料分散剤が７０質量％以下であることで、発色性が良好となる傾向にある。
【００３６】
＜重合性化合物＞
本実施形態のインクジェット組成物は、重合性化合物を含む。重合性化合物は、単独で又は重合開始剤の作用により、光照射等の放射線のエネルギー付与により重合して、被記録媒体上の組成物を硬化させることができる。
【００３７】
重合性化合物として、具体的には、単官能、２官能、及び３官能以上の多官能のモノマー及びオリゴマーが挙げられる。重合性化合物は１種単独で用いてもよく、２種以上を組み合わせて用いてもよい。
【００３８】
重合性化合物は、インクジェット組成物の硬化性をさらに高める観点、並びに、高い汎用性及び高い簡便性を求める観点から、ラジカル重合性化合物を含むことが好ましい。また、それに加えて又はそれに代えて、重合性化合物は、硬化性を高め、インクジェット組成物を更に低粘度化し、重合開始剤を用いる場合のその重合開始剤の溶解性を高める観点から、ビニルエーテル基と（メタ）アクリレート基とを有する重合性化合物を含むことが好ましい。ビニルエーテル基と（メタ）アクリレート基とを有する重合性化合物としては、ビニルエーテル基と（メタ）アクリレート基とを有するラジカル重合性化合物が好ましい。そのような重合性化合物としては、例えば、単官能又は多官能のビニルエーテル基を有する（メタ）アクリレートが挙げられ、上記と同様の観点から、これらが好ましい。
【００３９】
ビニルエーテル基を有する単官能（メタ）アクリレートは、特に限定されないが、組成物をより低粘度化でき、引火点が高く、かつ、インクジェット組成物の硬化性を一層高める観点から、下記一般式（１）：
ＣＨ2＝ＣＲ1−ＣＯＯＲ2−Ｏ−ＣＨ＝ＣＨ−Ｒ3  ・・・（１）
で表されるビニルエーテル基を有する（メタ）アクリル酸エステル類を含むことが好ましい。ここで、式（１）中、Ｒ1は水素原子又はメチル基であり、Ｒ2は炭素数２〜２０の２価の有機残基であり、Ｒ3は水素原子又は炭素数１〜１１の１価の有機残基である。
【００４０】
上記一般式（１）で表されるビニルエーテル基を有する（メタ）アクリル酸エステル類として、具体的には、（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル及び（メタ）アクリル酸２−（ビニロキシエトキシエトキシエトキシエトキシ）エチルが挙げられる。これらは１種を単独で又は２種以上を組み合わせて用いられる。
【００４１】
これらの中では、上記と同様の観点から、（メタ）アクリル酸２−（ビニロキシエトキシ）エチル、すなわち、アクリル酸２−（ビニロキシエトキシ）エチル及びメタクリル酸２−（ビニロキシエトキシ）エチルのうち少なくともいずれかが好ましく、アクリル酸２−（ビニロキシエトキシ）エチルがより好ましい。アクリル酸２−（ビニロキシエトキシ）エチル及びメタクリル酸２−（ビニロキシエトキシ）エチルは、いずれも単純な構造であって分子量が小さいため、インクジェット組成物を顕著に低粘度化することができる。（メタ）アクリル酸２−（ビニロキシエトキシ）エチルとしては、（メタ）アクリル酸２−（２−ビニロキシエトキシ）エチル及び（メタ）アクリル酸２−（１−ビニロキシエトキシ）エチルが挙げられ、アクリル酸２−（ビニロキシエトキシ）エチルとしては、アクリル酸２−（２−ビニロキシエトキシ）エチル及びアクリル酸２−（１−ビニロキシエトキシ）エチルが挙げられる。なお、アクリル酸２−（ビニロキシエトキシ）エチルの方が、メタクリル酸２−（ビニロキシエトキシ）エチルに比べて硬化性の面で優れている。
【００４２】
インクジェット組成物中のビニルエーテル基と（メタ）アクリレート基とを有する重合性化合物の含有量は、そのインクジェット組成物の全量（１００質量％）に対して、１０質量％以上７０質量％以下が好ましく、１０質量％以上６０質量％以下がより好ましく、１０質量％以上５０質量％以下がさらに好ましい。その含有量が１０質量％以上であることにより、組成物を低粘度化でき、かつ、インクジェット組成物の硬化性がより優れる傾向にある。一方で、その含有量が７０質量％以下であることにより、インクジェット組成物の保存性により優れると共に、印刷物の表面光沢により優れる傾向にある。
【００４３】
インクジェット組成物は、上記で例示した以外の単官能、２官能、及び３官能以上の多官能のモノマーを１種又は２種以上含んでもよい。そのようなモノマーとして、具体的には、（メタ）アクリル酸、イタコン酸、クロトン酸、イソクロトン酸及びマレイン酸の不飽和カルボン酸；該不飽和カルボン酸の塩；不飽和カルボン酸のエステル、ウレタン、アミド及び無水物；アクリロニトリル、スチレン、種々の不飽和ポリエステル、不飽和ポリエーテル、不飽和ポリアミド、並びに不飽和ウレタンが挙げられる。
【００４４】
単官能、２官能、及び３官能以上の多官能のオリゴマーとして、具体的には、直鎖アクリルオリゴマー等の上記のモノマーから形成されるオリゴマー、エポキシ（メタ）アクリレート、オキセタン（メタ）アクリレート、脂肪族ウレタン（メタ）アクリレート、芳香族ウレタン（メタ）アクリレート及びポリエステル（メタ）アクリレートが挙げられる。
【００４５】
また、他の単官能モノマーや多官能モノマーとして、Ｎ−ビニル化合物を含んでいてもよい。Ｎ−ビニル化合物として、具体的には、Ｎ−ビニルフォルムアミド、Ｎ−ビニルカルバゾール、Ｎ−ビニルアセトアミド、Ｎ−ビニルピロリドン、Ｎ−ビニルカプロラクタム、及びアクリロイルモルホリン、並びにそれらの誘導体が挙げられる。
【００４６】
インクジェット組成物は、単官能のモノマーとして、単官能（メタ）アクリレートを含んでもよい。この場合、インクジェット組成物がより低粘度となり、光重合開始剤その他の添加剤の溶解性に優れ、かつ、インクジェット記録時の吐出安定性が得られやすい。単官能（メタ）アクリレートとして、具体的には、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチルヘキシル−ジグリコール（メタ）アクリレート、２−ヒドロキシブチル（メタ）アクリレート、４−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、ラクトン変性可とう性（メタ）アクリレート、ｔ−ブチルシクロヘキシル（メタ）アクリレート、ジシクロペンタニル（メタ）アクリレート、ジシクロペンテニルオキシエチル（メタ）アクリレート、２−（イソプロペノキシエトキシ）エチル（メタ）アクリレート、２−（イソプロペノキシエトキシエトキシ）エチル（メタ）アクリレート、２−（イソプロペノキシエトキシエトキシエトキシ）エチル（メタ）アクリレート、２−（イソプロペノキシエトキシエトキシエトキシエトキシ）エチル（メタ）アクリレート、ポリエチレングリコールモノビニルエーテル（メタ）アクリレート、及びポリプロピレングリコールモノビニルエーテル（メタ）アクリレートが挙げられる。これらの中でも、４−ヒドロキシブチル（メタ）アクリレート、及びフェノキシエチル（メタ）アクリレートが好ましい。
【００４７】
インクジェット組成物中の単官能のモノマーの含有量は、そのインクジェット組成物の全量（１００質量％）に対して、１０質量％以上６０質量％以下が好ましく、１０質量％以上５０質量％以下がより好ましい。上記好ましい範囲とすることにより、硬化性、開始剤溶解性、保存安定性、吐出安定性により優れる傾向にある。また、単官能のモノマーを顔料分散液に含有させる場合には、顔料分散液の全量（１００質量％）に対して、単官能のモノマーの含有量は、１０質量％以上９０質量％以下がより好ましく、２０質量％以上６０質量％以下がさらに好ましい。単官能のモノマーの含有量が１０質量％以上であることで、インク組成物の粘度上昇を抑制する傾向にあり、９０質量％以下であることで、インク組成物の保存安定性に優れる傾向にある。
【００４８】
インクジェット組成物は、多官能のモノマーとして、多官能（メタ）アクリレートを含んでもよい。そのうち、２官能（メタ）アクリレートとして、具体的には、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、ポリテトラメチレングリコールジ（メタ）アクリレート、ジエチレングリコールジ（メタ）アクリレート、及びトリエチレングリコールジ（メタ）アクリレートが挙げられる。
【００４９】
また、３官能以上の（メタ）アクリレートとして、具体的には、トリメチロールプロパントリ（メタ）アクリレート、ＥＯ変性トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、カウプロラクトン変性トリメチロールプロパントリ（メタ）アクリレート、ペンタエリスリトールエトキシテトラ（メタ）アクリレート、及びカプロラクタム変性ジペンタエリスリトールヘキサ（メタ）アクリレートが挙げられる。
【００５０】
これらの中でも、ジプロピレングリコールジ（メタ）アクリレート、トリプロピレングリコールジ（メタ）アクリレート、ジエチレングリコールジ（メタ）アクリレート、トリエチレングリコールジ（メタ）アクリレート、及びペンタエリスリトールトリ（メタ）アクリレートが好ましく、ジプロピレングリコールジ（メタ）アクリレート及びペンタエリスリトールトリ（メタ）アクリレートがより好ましい。
【００５１】
インクジェット組成物中の多官能モノマーの含有量は、そのインクジェット組成物の全量（１００質量％）に対して、５質量％以上６０質量％以下が好ましく、１０質量％以上５０質量％以下がより好ましく、１５質量％以上４０質量％以下がさらに好ましい。上記好ましい範囲とすることにより、硬化性、保存安定性、吐出安定性及び印刷物の表面光沢により優れる傾向にある。
【００５２】
重合性化合物は、優れた塗膜硬度が得られる観点から、水酸基を含有するモノマーである水酸基含有モノマーを含むことが好ましい。インクジェット組成物は、水酸基含有モノマーを、そのインクジェット組成物の全量（１００質量％）に対して、３質量％以上３０質量％以下含むことが好ましく、５質量％以上２０質量％以下含むことがより好ましく、７質量％以上１５質量％以下含むことがさらに好ましい。組成物が水酸基含有モノマーを３質量％以上含むことで、優れた塗膜硬度となる傾向にあり、３０質量％以下含むことで、インクジェット組成物の吸湿性を抑制する傾向にある。
【００５３】
上記の重合性化合物として挙げられている水酸基を含有する単官能のモノマー、多官能モノマーの中でも、水酸基含有モノマーとしては、４−ヒドロキシブチルアクリレートが好ましい。
【００５４】
また、硬化膜の強靭性、耐熱性、及び耐薬品性を高める観点から、単官能（メタ）アクリレート及び２官能（メタ）アクリレートを併用することも好ましく、中でもフェノキシエチル（メタ）アクリレート及びジプロピレングリコールジ（メタ）アクリレートを併用することがさらに好ましい。
【００５５】
インクジェット組成物中の重合性化合物の含有量は、そのインクジェット組成物の全量（１００質量％）に対し、３５質量％以上９５質量％が好ましく、４５質量％以上９０質量％以下がより好ましい。重合性化合物の含有量が上記範囲内であることにより、粘度及び臭気をより低下させることができるとともに、光重合開始剤の溶解性及び反応性・印刷物の表面光沢をさらに優れたものとすることができる。
【００５６】
＜重合開始剤＞
本実施形態のインクジェット組成物は、重合開始剤を含んでもよい。重合開始剤は、紫外線、電子線等の放射線のエネルギーによって、ラジカル、カチオン、アニオン等の活性種を生成し、上記重合性化合物の重合を開始させるものであれば制限はないが、光重合開始剤が好ましく、光ラジカル重合開始剤が好ましい。光ラジカル重合開始剤としては、アシルホスフィンオキサイド系光重合開始剤及びチオキサントン系光重合開始剤がより好ましく、アシルホスフィンオキサイド系光重合開始剤がさらに好ましい。
【００５７】
アシルホスフィンオキサイド系光重合開始剤は酸素阻害を受けやすいが、長波長光のＬＥＤでの硬化に適する。また、アシルホスフィンオキサイド系光重合開始剤は、組成物中の水分量が組成物の全量に対して１．０質量％以下であることにより、組成物中により良好に溶解することができる。
【００５８】
アシルホスフィンオキサイド系光重合開始剤として具体的には、ビス（２，４，６−トリメチルベンゾイル）−フェニルホスフィンオキサイド、２，４，６−トリメチルベンゾイル−ジフェニル−ホスフィンオキサイド、及びビス−（２，６−ジメトキシベンゾイル）−２，４，４−トリメチルペンチルホスフィンオキサイドが挙げられる。アシルホスフィンオキサイド系光重合開始剤の市販品として、具体的には、ＩＲＧＡＣＵＲＥ  ８１９（ＢＡＳＦ社製商品名、ビス（２，４，６−トリメチルベンゾイル）−フェニルホスフィンオキサイド）、ＳＰＥＥＤＣＵＲＥ  ＴＰＯ（Ｌａｍｂｓｏｎ社製商品名、２，４，６−トリメチルベンゾイル−ジフェニル−ホスフィンオキサイド）及びＤＡＲＯＣＵＲ  ＴＰＯ（ＢＡＳＦ社製商品名、２，４，６−トリメチルベンゾイル−ジフェニル−ホスフィンオキサイド）、ＳＰＥＥＤＣＵＲＥ  ＴＰＯ−Ｌ（Ｌａｍｂｓｏｎ社製商品名、エチル−（２，４，６−トリメチルベンゾイル）フェニルフォスフィンオキサイド）等が挙げられる。
【００５９】
インクジェット組成物中のアシルホスフィンオキサイド系光重合開始剤の含有量は、そのインクジェット組成物の全量（１００質量％）に対し、３．０質量％以上２０質量％以下が好ましい。この含有量が３．０質量％以上であることにより、硬化性により優れる傾向にある。同様の観点から、アシルホスフィンオキサイド系光重合開始剤の含有量は、４．０質量％以上であるとより好ましく、７．０質量％以上であるとさらに好ましい。また、この含有量が２０質量％以下であることにより、固形分の溶解や保存安定性を良好に保ち、信頼性により優れる傾向にある。同様の観点から、アシルホスフィンオキサイド系光重合開始剤は、１５質量％以下であるとより好ましく、１３質量％以下であるとさらに好ましい。
【００６０】
インクジェット組成物がチオキサントン系光重合開始剤を含むことにより、表面タック性を低減でき、特に、酸素阻害を受けやすい薄膜時においてインク表面を硬化させドット間の混色、滲みを防止することができる。また、アシルホスフィンオキサイド系光重合開始剤及びチオキサントン系光重合開始剤を両方用いると、ＵＶ−ＬＥＤによる硬化プロセスにより優れ、インクジェット組成物の硬化性、密着性が一層優れる傾向にあるので好ましい。
【００６１】
チオキサントン系光重合開始剤としては、チオキサントン、ジエチルチオキサントン、イソプロピルチオキサントン、及びクロロチオキサントンからなる群より選ばれた１種以上を含むことが好ましい。また、ジエチルチオキサントンとしては、２，４−ジエチルチオキサントン、イソプロピルチオキサントンとしては２−イソプロピルチオキサントン、クロロチオキサントンとしては２クロロチオキサントンがより好ましい。このようなチオキサントン系光重合開始剤を含むインクジェット組成物であれば、硬化性、保存安定性、及び吐出安定性により優れる傾向にある。このなかでも、ジエチルチオキサントンを含むチオキサントン系光重合開始剤がさらに好ましい。ジエチルチオキサントンを含むことにより、幅広い領域の紫外光（ＵＶ光）をより効率良く活性種に変換できる傾向にある。
【００６２】
チオキサントン系光重合開始剤の市販品として具体的には、Ｓｐｅｅｄｃｕｒｅ  ＤＥＴＸ（２，４−ジエチルチオキサントン）、Ｓｐｅｅｄｃｕｒｅ  ＩＴＸ（２−イソプロピルチオキサントン）、Ｓｐｅｅｄｃｕｒｅ  ＣＴＸ（２−クロロチオキサントン）、ＳＰＥＥＤＣＵＲＥ  ＣＰＴＸ（１−クロロ−４−プロピルチオキサントン（以上、Ｌａｍｂｓｏｎ社製）、ＫＡＹＡＣＵＲＥ  ＤＥＴＸ（２，４−ジエチルチオキサントン）（日本化薬社（Ｎｉｐｐｏｎ  Ｋａｙａｋｕ  Ｃｏ．，Ｌｔｄ．）製）等が挙げられる。
【００６３】
インクジェット組成物中のチオキサントン系光重合開始剤の含有量は、そのインクジェット組成物の全量（１００質量％）に対し、０．５質量％以上５．０質量％以下が好ましく、１．０質量％以上４．０質量％以下がより好ましい。この含有量が０．５質量％以上であることにより、表面タック性をより低減でき、酸素阻害を受けやすい薄膜時においてインク表面を硬化させ、ドット間の混色、滲みをより防止することができる傾向にある。また、この含有量が５．０質量％以下であることにより、開始剤そのものによるインクの着色が少なく、色相の黄変が少なく、硬化膜の密着性により優れる傾向にある。
【００６４】
インクジェット組成物は、上記以外の光ラジカル重合開始剤又は光カチオン重合開始剤の１種又は２種以上をさらに含有してもよい。上記以外の光ラジカル重合開始剤として、具体的には、芳香族ケトン類、芳香族オニウム塩化合物、有機過酸化物、チオ化合物（チオフェニル基含有化合物など）、α−アミノアルキルフェノン化合物、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物が挙げられる。
【００６５】
上記以外の光ラジカル重合開始剤の市販品として、具体的には、ＩＲＧＡＣＵＲＥ  ６５１（２，２−ジメトキシ−１，２−ジフェニルエタン−１−オン）、ＩＲＧＡＣＵＲＥ  １８４（１−ヒドロキシ−シクロヘキシル−フェニル−ケトン）、ＤＡＲＯＣＵＲ  １１７３（２−ヒドロキシ−２−メチル−１−フェニル−プロパン−１−オン）、ＩＲＧＡＣＵＲＥ  ２９５９（１−［４−（２−ヒドロキシエトキシ）−フェニル］−２−ヒドロキシ−２−メチル−１−プロパン−１−オン）、ＩＲＧＡＣＵＲＥ  １２７（２−ヒドロキシ−１−｛４−［４−（２−ヒドロキシ−２−メチル−プロピオニル）−ベンジル］フェニル｝−２−メチル−プロパン−１−オン｝、ＩＲＧＡＣＵＲＥ  ９０７（２−メチル−１−（４−メチルチオフェニル）−２−モルフォリノプロパン−１−オン）、ＩＲＧＡＣＵＲＥ  ３６９（２−ベンジル−２−ジメチルアミノ−１−（４−モルフォリノフェニル）−ブタノン−１）、ＩＲＧＡＣＵＲＥ  ３７９（２−（ジメチルアミノ）−２−［（４−メチルフェニル）メチル］−１−［４−（４−モルホリニル）フェニル］−１−ブタノン）、ＩＲＧＡＣＵＲＥ  ７８４（ビス（η５−２，４−シクロペンタジエン−１−イル）−ビス（２，６−ジフルオロ−３−（１Ｈ−ピロール−１−イル）−フェニル）チタニウム）、ＩＲＧＡＣＵＲＥ  ＯＸＥ  ０１（１．２−オクタンジオン，１−［４−（フェニルチオ）−，２−（Ｏ−ベンゾイルオキシム）］）、ＩＲＧＡＣＵＲＥ  ＯＸＥ  ０２（エタノン，１−［９−エチル−６−（２−メチルベンゾイル）−９Ｈ−カルバゾール−３−イル］−，１−（Ｏ−アセチルオキシム））、ＩＲＧＡＣＵＲＥ  ７５４（オキシフェニル酢酸、２−［２−オキソ−２−フェニルアセトキシエトキシ］エチルエステルとオキシフェニル酢酸、２−（２−ヒドロキシエトキシ）エチルエステルの混合物）（以上、ＢＡＳＦ社製）、Ｓｐｅｅｄｃｕｒｅ  ＴＰＯ（以上、Ｌａｍｂｓｏｎ社製）、Ｌｕｃｉｒｉｎ  ＴＰＯ、ＬＲ８８９３、ＬＲ８９７０（以上、ＢＡＳＦ社製）、ユベクリルＰ３６（ＵＣＢ社製）等が挙げられる。
【００６６】
その他の光カチオン重合開始剤として、具体的には、スルホニウム塩、及びヨードニウム塩が挙げられる。
【００６７】
インクジェット組成物中の光重合開始剤の含有量は、そのインクジェット組成物の全量（１００質量％）に対し、５質量％以上２０質量％以下が好ましい。この含有量が当該範囲内であることにより、紫外線硬化速度を十分に発揮させ、かつ、光重合開始剤の溶け残りや光重合開始剤に由来する着色を避けることができる傾向にある。
【００６８】
＜重合禁止剤＞
インクジェット組成物は、その保存安定性をさらに高める等の観点から、１種又は２種以上の重合禁止剤を含んでもよい。重合禁止剤として、具体的には、２，２，６，６−テトラメチルピペリジン−Ｎ−オキシル骨格を有する化合物、２，２，６，６−テトラメチルピペリジン骨格を有する化合物、２，２，６，６−テトラメチルピペリジン−Ｎ−アルキル骨格を有する化合物、及び２，２，６，６−テトラメチルピペリジン−Ｎ−アシル骨格を有する化合物等のヒンダードアミン化合物；ｐ−メトキシフェノール、ヒドロキノンモノメチルエーテル（ＭＥＨＱ）、ヒドロキノン、クレゾール、ｔ−ブチルカテコール、３，５−ジ−ｔ−ブチル−４−ヒドロキシトルエン、２，２’−メチレンビス（４−メチル−６−ｔ−ブチルフェノール）、２，２’−メチレンビス（４−エチル−６−ブチルフェノール）、並びに４，４’−チオビス（３−メチル−６−ｔ−ブチルフェノール）が挙げられる。市販品としては、ＬＡ−７ＲＤ（ＡＤＥＫＡ社製商品名、２，２，６，６−テトラメチルピペリジン−１−オキシル骨格を有する化合物）等が挙げられる。
【００６９】
〔その他の成分〕
本実施形態の組成物及びインクジェット組成物は、上記の各成分の他に、従来の放射線硬化型のインクジェット用インク組成物に用いられ得る任意の成分を含んでもよい。そのような任意の成分として、具体的に、染料等の色材、界面活性剤、浸透剤、保湿剤、溶解助剤、粘度調整剤、ｐＨ調整剤、酸化防止剤、防腐剤、防黴剤、腐食防止剤、及び分散に影響を与える金属イオンを捕獲するためのキレート化剤その他の添加剤及び溶媒等が挙げられる。これらはそれぞれ、１種を単独で又は２種以上を組み合わせて用いられる。
【００７０】
本実施形態のインクジェット装置は、上述のインクジェット組成物及び収容体を用い、インクジェット法により該インクジェット組成物を吐出するインクジェットヘッドを備える装置である。また、本実施形態のインクジェット方法は、該インクジェットヘッドから該インクジェット組成物を吐出させる吐出工程を備えるものである。本実施形態のインクジェット方法は、被吐出体（例えば被記録媒体）に対して該インクジェット組成物を吐出して、被吐出体に付着したそのインクジェット組成物を紫外線の照射により硬化させる硬化工程を有していてもよい。また、本実施形態のインクジェット装置は、上記硬化工程において用いられる照射装置を備えていてもよい。上記照射工程では、紫外線光源として、メタルハライドランプ、水銀ランプ及び紫外線発光ダイオード等を用いることが好ましく、これらの中では、小型化や省電力化の観点から、紫外線発光ダイオードがより好ましい。紫外線発光ダイオードとしては、発光ピーク波長が、好ましくは３６０ｎｍ以上４２０ｎｍ以下の範囲に有するものが、入手しやすい点で好ましい。また、硬化工程における紫外線の照射エネルギーは、インクジェット組成物をより十分硬化させる観点、及び、硬化工程の短時間化の観点から、１００ｍＪ／ｃｍ2以上１０００ｍＪ／ｃｍ2以下が好ましく、２００ｍＪ／ｃｍ2以上８００ｍＪ／ｃｍ2以下がより好ましく、３００ｍＪ／ｃｍ2以上６００ｍＪ／ｃｍ2以下がさらに好ましい。本実施形態のインクジェット装置及びインクジェット方法は、上記以外の構成は特に限定されない。例えば、それ以外の構成として、従来知られている構成を備えてもよい。本実施形態のインクジェット記録装置及びインクジェット記録方法によると、インクジェット組成物が硬化性に優れるだけでなく、そのインクジェット組成物中に異物が析出することを抑制できるので、吐出安定性にも優れるものとなる。また、特に組成物がビニルエーテル基を有する重合性化合物を含有する場合、そのインクジェット組成物が紫外線の照射により硬化するものであるにも関わらず、保存安定性にも優れたものとなる。さらには、インクジェット組成物がビニルエーテル基を有する重合性化合物を含有する場合、そのインクジェット組成物を低粘度化できるので、そのような観点からも吐出安定性をさらに高めることができる。
【実施例】
【００７１】
以下、実施例及び比較例を挙げて本実施形態をより具体的に説明するが、本実施形態はその要旨を超えない限り、以下の実施例及び比較例によって何ら限定されるものではない。
【００７２】
下記の実施例及び比較例において用いた組成物用の主な材料は、以下の通りである。
〔インクジェット組成物〕
〔顔料分散液〕
〔顔料〕
カーボンブラック（Ｃ．Ｉ．ピグメントブラック７）（三菱化学社製、商品名「ＭＡ−１００」、ＰｉｇｍｅｎｔＢｌａｃｋ７とも称す。）
〔顔料分散剤〕
ＤＩＳＰＥＲＢＹＫ−２１５２（ＢＹＫＣｈｅｍｉｅ社製商品名、超分岐ポリエステル、無溶剤型）
ＤＩＳＰＥＲＢＹＫ−１０８（ＢＹＫＣｈｅｍｉｅ社製商品名、顔料親和性基、水酸基を有するカルボン酸エステル、無溶剤型）
ＤＩＳＰＥＲＢＹＫ−２０１３（ＢＹＫＣｈｅｍｉｅ社製商品名、顔料親和性基を有するコポリマー、無溶剤型）
ＤＩＳＰＥＲＢＹＫ−１８０（ＢＹＫＣｈｅｍｉｅ社製商品名、酸基を含む共重合物のアルキロールアミン塩、無溶剤型）
〔重合性化合物１〕
フェノキシエチルアクリレート（大阪有機化学工業社製、ＰＥＡと略す。）
〔重合性化合物２〕
アクリル酸２−（２−ビニロキシエトキシ）エチル（日本触媒社製、ＶＥＥＡと略す。）
ジプロピレングリコールジアクリレート（サートマー社製、ＤＰＧＤＡと略す。）
４−ヒドロキシブチルアクリレート（大阪有機化学工業社製、４ＨＢＡと略す。）
〔重合開始剤〕
ＳＰＥＥＤＣＵＲＥ  ＴＰＯ（Ｌａｍｂｓｏｎ社製商品名、２，４，６−トリメチルベンゾイル−ジフェニル−ホスフィンオキサイド、ＴＰＯと略す。）
ＫＡＹＡＣＵＲＥ  ＤＥＴＸ（日本化薬社（Ｎｉｐｐｏｎ  Ｋａｙａｋｕ  Ｃｏ．，Ｌｔｄ．）製商品名、２，４−ジエチルチオキサントン、ＤＥＴＸと略す。）
〔重合禁止剤〕
ＬＡ−７ＲＤ（ＡＤＥＫＡ社製商品名、２，２，６，６−テトラメチルピペリジン−１−オキシル骨格を有する化合物）
【００７３】
［分散液の調製］
各材料を下記の表１に示す組成で混合し、十分に撹拌し、分散液１〜４を得た。なお、下記の表１中、数値の単位は質量％であり、合計は１００．０質量％である。
【００７４】
（物性１）吸光度比
サンプル（採取した上澄み又は分散液）１ｇに、蒸留水を加えて１０００倍に希釈した。次いで、分光光度計Ｓｐｅｃｔｒｏｐｈｏｔｏｍｅｔｅｒ  Ｕ−３３００（日立製作所社製）を用いて、希釈したサンプルの波長５００ｎｍにおける吸光度（ＡＢＳ値）を測定した。調製直後の顔料分散液を蒸留水で１０００倍に希釈した液の吸光度、及び、水と分散液を１：１の割合で混合した混合液をよく攪拌し、常温で大気中に２４時間静置後の上澄み液（水層）を蒸留水で１０００倍に希釈した液の吸光度から、下記式を用いて吸光度比を求めた。混合は３００ｇずつの顔料分散液と純水を用いた。評価結果は表１に示す。
吸光度比（％）＝（上澄み液を希釈した液の吸光度／顔料分散液を希釈した液の吸光度）×１００
【００７５】
【表１】
2016147974.tif 000002
【００７６】
［インクジェット組成物の調製］
各材料を下記の表２に示す組成で混合し、十分に撹拌し、各インクジェット組成物を得た。なお、下記の表２中、数値の単位は質量％であり、合計は１００．０質量％である。
【００７７】
【表２】
2016147974.tif 000003
【００７８】
（評価１）吸湿異物
インクジェット組成物を、温度３０℃、相対湿度９０％の大気開放系の環境下で１週間放置した後、そのうち１０ｇをφ１０μｍのフィルタに通液し、ろ集された異物の有無を目視にて観察した。なお、放置したインクジェット組成物の水分量を後述の評価３の方法で測定すると、いずれも１％を超えていた。評価結果は表２に示す。
Ａ：異物が確認された。
Ｂ：異物が確認されなかった。
【００７９】
（評価２）保存安定性
インクジェット組成物をガラス瓶に収容後、ガラス瓶を密封し、６０℃で１週間放置し、その粘度の変化を観察した。保存前後の２０℃での粘度を、ｐｈｉｓｉｃａ社製の粘度計にて測定し、保存前のインクジェット組成物の粘度に対して保存後のインクジェット組成物の粘度が何％上昇したか、すなわち何％増粘したかを算出した。その結果に基づいて下記の評価基準で保存安定性を評価した。評価結果は表２に示す。
Ａ：粘度変化は±１０％未満であり、保存安定性は良好であった。
Ｂ：粘度変化は±１０％以上であり、保存安定性は良好ではなかった。
【００８０】
（評価３）水分量
カールフィッシャー水分計ＭＫＡ−５２０（京都電子工業社製）で、インクジェット組成物中の水分量を測定した。評価結果は表２に示す。数値の単位は質量％である。
【００８１】
（評価４）塗膜硬度
ピーク波長３６５ｎｍのＵＶ−ＬＥＤを用いて、基材（ＰＥＴフィルム）に塗布したインクジェット組成物に対して２００ｍＪ／ｃｍ2の照射エネルギーを照射し、９μｍの厚みの塗膜を作製した。その塗膜について、ＪＩＳ  Ｋ５６００−５−４に準拠する鉛筆硬度を測定し、塗膜硬度として評価した。評価結果は表２に示す。
【００８２】
表２に示す実施例及び比較例の対比により、本発明に係る組成物によれば、インクジェット組成物としたときに、優れた保存安定性を得られ、さらに、吸収異物の発生が抑制され、水分量が小さく、優れた塗膜硬度が得られることが分かった。